(57)【要約】【課題】比較的安価で、一般的に実施されている熱処理に加え、表面部を再度焼入れし疲労強度、降伏強度、キャンバー（曲率）などの形状精度ならびに耐食性を一層向上させることができる板ばね及びその製造方法を提供する。【解決手段】本発明の板ばねの製造方法は、所定の熱処理が行われたばね鋼からなる板ばね基材に、その使用状態と同じ方向の荷重を加えながら引張応力が作用する側の面に高周波焼入れを施した後、所定温度まで冷却し、その後前記荷重を解除することを特徴とする。また、前記高周波焼入れの後に、高周波焼入れした面に対して所定平均粒径のショットによりショットピーニングを施すことを特徴とする。【選択図】図２
2006071082.tif 000002
【特許請求の範囲】
【請求項１】
所定の熱処理が行われたばね鋼からなる板ばね基材に、その使用状態と同じ方向の荷重を加えながら引張応力が作用する側の面に高周波焼入れを施した後、所定温度まで冷却し、その後前記荷重を解除することを特徴とする板ばねの製造方法。
【請求項２】
前記荷重により略１０００ＭＰａ近辺の引張応力を与えることを特徴とする請求項１に記載の板ばねの製造方法。
【請求項３】
前記高周波焼入れは、板ばね厚みの５〜１０％以上の深さまで行うことを特徴とする請求項１に記載の板ばねの製造方法。
【請求項４】
前記高周波焼入れの後に、高周波焼入れした面に対して所定平均粒径のショットによりショットピーニングを施すことを特徴とする請求項１に記載の板ばねの製造方法。
【請求項５】
前記ショットピーニングは、略０．３〜０．５ｍｍ程度の平均粒径のショットを用いることを特徴とする請求項３に記戟の板ばねの製造方法。
【請求項６】
請求項１乃至５のいずれか１項に記載の製造方法で製造された板ばねであって、
前記高周波焼入れした面の表面から板ばねの厚さの５〜１０％以上の深さの範囲に残留圧縮応力が分布し、その残留圧縮応力の最大値が１０００ＭＰａ以上であることを特徴とする板ばね。
【発明の詳細な説明】
【技術分野】
【０００１】
本発明は、必要部に複数回の熱処理を施すことにより強化された板ばね及びその製造方法に関する。
【背景技術】
【０００２】
従来、ばね鋼材からなる板ばねは、金属基材（以下、「基材」と略称する）を熱間又は冷間成形して、焼入れ・焼戻しの熱処理を終了した後に、常温でショットブラストピーニング（以下、「ショットピーニング」という）を施して製造されている（例えば、特許文献１参照）。このショットピーニングは、熱処理で基材表面に生成された酸化物を除去するためと基材表面に圧縮応力を残留させて疲労強度を高め、さらに、表面からの割れの発生を防止するために行われる。
【０００３】
近年においては、通常のショットピーニングよりも大きな残留圧縮応力を発生させて疲労強度を高めるため、基材に応力を与えながら常温でショットピーニング（いわゆる「ストレスピーニング」を行う方法も開示されている（例えば、特許文献２参照）。
【０００４】
また、板ばねの代表的な例である車両用リーフスプリングに用いられるばね鋼は、従来、一般的にＳＵＰ６（シリコンマンガン鋼）、ＳＵＰ９またはＳＵＰ９Ａ（マンガンクロム鋼）、ＳＵＰｌｌＡ（マンガンクロムボロン鋼）が用いられており、さらに、焼入れ・焼戻しの熱処理後の硬度を増して耐久性を一層向上させるために、ＳＵＰ１０（クロムバナジウム鋼）を用いることも検討されている。しかし、ＳＵＰ１０は、ＳＵＰ６やＳＵＰ９等と比較すると高価なため、材料費が増大するという問題がある。
【０００５】
このため、最近、ＳＵＰ９やＳＵＰｌｌ等の廉価な材料を用いながらＳＵＰ１０でストレスピーニングを行ったと同等の耐久性を得るため、スプリング本体である基材を１５０〜４００℃に保つ温間で、基材にその使用状態と同じ方向の荷重を与えながら引張応力が作用する面に１回又は２回のショットピーニング（いわゆる「温間ストレスピーニング」）を施すリーフスプリングの製造方法が開示されている（例えば、特許文献３参照）。
【０００６】
このように、これまで、板ばねを強化する製造方法においては、熱処理による高硬度化とショットピーニング等の表面加工により残留圧縮応力を付与し疲労強度の向上を図るのが主流である。また材料面からは、結晶粒の微細化、焼戻し軟化抵抗の増大、耐食性の向上を目的とする元素の添加が行われることによる板ばねの強化が計られてきた。
【特許文献１】特開２００３−８３３７６号公報
【特許文献２】特開平５−１４８５３７号公報
【特許文献３】国際公開ＷＯ０３／０５５６４３号公報
【発明の開示】
【発明が解決しようとする課題】
【０００７】
しかし、このような従来の焼入れ・焼戻しによる熱処理法及びショットピーニング等による板ばねの強化方法は、次のような問題があった。
【０００８】
従来の焼入れ・焼戻しによる熱処理法では、焼戻し硬さＨｖ５５０程度より硬くすると微少欠陥や内部介在物への感受性が増し、疲労寿命のばらつきが大きくなり疲労寿命の下限値が低下してしまう。そこで靭性を得るために、強度を減ずるような焼戻し温度などの熱処理条件を選定しなければならないという問題がある。
【０００９】
特許文献１乃至３のショットピーニング等による残留圧縮応力の効果は、最も効果的な特許文献３においても表面から０．５〜０．６ｍｍ程度の深さの強化が限界であり、ばね厚みが大きくなると強化割合が減少してしまう。また、板ばねに降伏強度以上の応力（外力と残留応力の和）が作用すると残留応力は減衰し、ショットピーニング効果が減少するなどの問題もある。
【００１０】
また、材料に有効元素を添加して強化する方法は、材料費が高価になり、元素によっては加熱時に脱炭を起こし易くなり、疲労強度の低下をもたらすという問題もある。
【００１１】
これらの問題点を解決すべく、本発明の目的は、比較的安価で、一般的に実施されている熱処理に加え、表面部を再度焼入れし疲労強度、降伏強度、キャンバー（曲率）などの形状精度ならびに耐食性を一層向上させることができる板ばね及びその製造方法を提供することにある。
【課題を解決するための手段】
【００１２】
上記目的を達成するため、請求項１に係る発明の板ばねの製造方法は、所定の熱処理が行われたばね鋼からなる板ばね基材に、その使用状態と同じ方向の荷重を加えながら引張応力が作用する側の面に高周波焼入れを施した後、所定温度まで冷却し、その後前記荷重を解除することを特徴とする。
【００１３】
また、請求項２に係る発明は、請求項１記載の板ばねの製造方法であって、前記荷重により略１０００ＭＰａ近辺の引張応力を与えることを特徴とする。
【００１４】
また、請求項３に係る発明は、請求項１記載の板ばねの製造方法であって、前記高周波焼入れは、板ばね厚みの５〜１０％以上の深さまで行うことを特徴とする。
【００１５】
また、請求項４に係る発明は、請求項１記載の板ばねの製造方法であって、前記高周波焼入れの後に、高周波焼入れした面に対して所定平均粒径のショットによりショットピーニングを施すことを特徴とする。
【００１６】
また、請求項５に係る発明は、請求項３記載の板ばねの製造方法であって、前記ショットピーニングは、略０．３〜０．５ｍｍ程度の平均粒径のショットを用いることを特徴とする。
【００１７】
また、請求項６に係る発明の板ばねは、請求項１乃至５のいずれか１項に記載の製造方法で製造された板ばねであって、前記高周波焼入れした面の表面から板ばね基材の厚さの５〜１０％以上の深さの範囲に残留圧縮応力が分布し、その残留圧縮応力の最大値が１０００ＭＰａ以上であることを特徴とする。
【発明の効果】
【００１８】
従来の熱処理ではばね硬さの上昇と共に耐久性が上昇するが、適正硬さを越えると耐久性は低下傾向を示すようになる。請求項１の発明によれば、高周波加熱による焼入れのため、表面焼入れ層に従来に比べ深く発生する十分大きい残留圧縮応力及び急熱・急冷による微細結晶粒の効果により硬度に関連する強度と靭性が両立するという従来にない優れた板ばねが得られる。
【００１９】
また、引張応力が作用する側の面（すなわち「ストレス表面」）に高周波焼入れを行うことにより、従来のストレスピーニングの残留圧縮応力と比較すると、残留圧縮応力のピーク値及び深さとも増すことができ、疲労強度に有害な引張り残留応力（プラス側）は十分な探さの位置まで現れない。このような残留圧縮応力を有する板ばねに、繰返し曲げ応力が作用すると、深い方向への亀裂進展は応力が小さくなるため遅延され、一方、浅い方向への亀裂進展は大きな残留圧縮応力により遅延されるため、疲労寿命が延長される。
【００２０】
また、オーステナイト結晶粒度による疲れ限度は一般的にその結晶粒度が細かいほど増大する傾向にあるが、高周波焼入れで得られるオーステナイト結晶粒度は表面近傍では微細化されることから疲労強度を大幅にアップすることができる。
【００２１】
また、弓状に成型された板ばねに請求項１の発明を適用した場合、被処理品を外側から加圧した状態で焼入を行なうプレス焼入れと同様な効果によりキャンバー（曲率）などの形状精度のばらつき範囲が減少する。これにより、この精度は複数枚の板ばねを重ねた場合に正確な応力分配が可能となるため、疲労寿命のばらつきを防止することができる。
【００２２】
さらに、表面部のみを高周波焼入れすることから、焼戻し無し（不要）、又は２００℃以下の低温焼戻しで使用可能なため、通常のばねの焼戻し温度４００〜５００℃で得られる金属組織より錆難く、酸化による腐食に対しても有利になる。
【００２３】
以上により、比較的安価なばね鋼を用い、一般的に実施されている熱処理に加え、ストレス表面に再度高周波加熱による焼入れするという新規な板ばねの製造分野が確立でき、疲労強度、降伏強度、キャンバー（曲率）などの形状精度ならびに耐食性を一層向上させる板ばね及びその製造方法を提供することができる。したがって、板ばねを従来に比べて薄く軽量化することができ、さらに高周波加熱も比較的安価に可能であることも加え、これにより経済性及び省資源化共向上する。
【００２４】
請求項２の発明によれば、ストレス表面に与える引張応力の大きさを規定することにより、請求項１の発明と同様な効果を確保する信頼性が向上する。
【００２５】
請求項３の発明によれば、高周波焼入れの深さを規定することにより、請求項１の発明と同様な効果を確保する信頼性が向上する。
【００２６】
請求項４の発明によれば、請求項１の発明と同様な効果を有するのに加えて、高周波焼入れ後に微細粒ショットピーニングを採用することにより高周波焼入れした表面粗さが従来に比べて平滑に仕上げるようにすることができる。これにより、板ばねの疲労寿命を一層向上させることができる。
【００２７】
請求項５の発明によれば、ショットピーニングで用いるショットの平均粒径を細かいものに規定することにより、請求項３の発明と同様な効果を確保する信頼性が向上する。
【００２８】
請求項６の発明によれば、請求項１乃至５のいずれか１項に記載の製造方法で製造された板ばねであることから、請求項１乃至４の発明と全く同様な効果が得られる。
【００２９】
以上のような本発明の従来にない優れた効果については、後述の具体的な実施例等のデータに基づいてさらに明白にする。
【発明を実施するための最良の形態】
【００３０】
以下、本発明の板ばね及びその製造方法を図示する実施の形態により具体的に説明する。
【００３１】
図１は本発明に係る一実施の形態の板ばねの製造工程図、図２はその製造工程における高周波焼入れ（ストレス表面焼入れ）工法図である。
【００３２】
一般的に、板ばねは、大きな引張り応力の発生する最表面及びその近傍が破壊起点となるため、当該部を熱処理等により強化し、他の内部部分で靭性を負担するような内部組織構成とする製造方法により製造される。本発明の板ばねは、従来と同様な熱処理で全体に靭性を与え、その後予め使用状態と同じ方向の荷重を加えながら引張応力が作用する側の表面部のみ高周波焼入れ（以下、「ストレス表面焼入れ」という）処理を追加した後、微細粒ショットピーニング（以下、「微細粒ピーニング」という）を施すという従来にない新規な製造方法により製造される。
【００３３】
ここで、代表的な車両用等に用いられる弓状に曲率成形された板ばねを例に取り、本発明に係る一実施の形態の板ばねの製造方法について具体的に説明する。
【００３４】
まず、図１に示すように、例えばＳＵＰｌｌ等の廉価なばね鋼からなる所定寸法の板材に切断して基材を作る（材料切断工程）。次に、基材を加熱して所定の基本形状（例えば厚さ２２ｍｍ、幅７０ｍｍ）となるように圧延加工する（圧延工程）。次いで、基材を加熱して所定の形状に機械加工する（加工工程）。
【００３５】
こうして形成された板ばねの基材は、加熱後に弓状に曲率成形（半製品化）され（曲率成形工程）、焼入れ槽に投入されて焼入れされる（焼入れ工程）。その後、半製品された基材は焼戻しされる（焼戻し工程）。ここまでの工程は、従来の板ばねの製造方法と同様であるので、これ以上の詳細な説明は省略する。
【００３６】
次に、焼入れ・焼戻しされた半製品の基材に予め使用状態と同じ方向の荷重を加えながら引張応力が作用する側の表面部のみ高周波焼入れ（以下、「ストレス表面焼入れ」という）処理を追加する（高周波焼入れ又はストレス表面焼入れ工程）。
【００３７】
この本発明のポイントとなる高周波焼入れは、図２に示すような手順で行われる。図２の各工程（ａ）〜（ｅ）の右側には、それぞれ基材１の内部応力１０発生状態を示す。図２（ａ）に示す焼入れ・焼戻しされた基材１をベースＢ上に載置し、（ｂ）に示すように、左右可変ストレス手段（装置）により基材１の両端に荷重Ｆを掛ける。この荷重Ｆは、板ばねの使用状態と同じ方向の荷重である。このとき、（ａ）では基材１の内部応力１０は発生していないが、（ｂ）では荷重Ｆにより基材１に曲げモーメントが作用して上面（表面）に例えば＋１０００ＭＰａの最大引張り応力、下面（裏面）には−１０００ＭＰａの最大圧縮応力が発生している。このような引張り応力が発生している表面を「ストレス表面」という。
【００３８】
この荷重Ｆを掛けた状態で、図２（ｃ）に示すように、基材１のストレス表面に高周波加熱手段Ｈを表面移動させて表面の深さ板圧の５〜１０％程度（例えば厚さ２２ｍｍにおいて１〜３ｍｍ）の部分的に加熱（例えば９００℃程度）するいわゆるストレス表面加熱を行う。このとき基材１の内部応力１０は、ストレス表面加熱により表面の引張り応力が消滅し、表面直下に＋８００ＭＰａの最大引張り応力、下面（裏面）には−８００ＭＰａの最大残留圧縮応力が発生した状態となる。
【００３９】
引続き荷重Ｆを掛けた状態で、図２（ｄ）に示すように、ストレス表面加熱の後から水冷手段Ｃにより基材１のストレス表面を順次水冷し、ストレス表面加熱部の結晶組織をマルテンサイト変態させることによりストレス表面焼入れが行われる。このマルテンサイト変態時の膨張により、ストレス表面焼入れ部には−２００〜−５００ＭＰａの圧縮応力が加算され、（ｄ）の右図に示すような−２００ＭＰａの最大残留圧縮応力が発生した状態となる。
【００４０】
その後、図２（ｅ）に示すように、基材１のストレス表面に通常より細かい所定の微細粒ショット（例えば平均粒子径０．３〜０．５ｍｍで硬度Ｈｖ８００）による微細粒ショットピーニング（又は「微細粒ピーニング」ともいう）を施す。この微細粒ショットピーニングは、荷重Ｆを解除した状態で行うが、荷重Ｆを掛けた状態でいわゆるストレスピーニングを行ってもよい。荷重Ｆを解除した状態での微細粒ショットピーニングにより、（ｅ）の右図に示すように、ストレス表面焼入れ部には−１３００ＭＰａの最大残留圧縮応力が発生した状態となる。なお、ストレスピーニングを行った場合は、同図中細線で示すように、ストレス表面焼入れ部には最大残留圧縮応力がさらに増加した状態となる。
【００４１】
次に、微細粒ショットピーニング後の半製品である基材１は塗装され、例えばブラケット等の所要部品あるいは仕様に応じて複数枚の半製品が組合わされて組み立てられる。
【００４２】
その後、検査を経てリーフスプリングなどの板ばねの完成品となる。
【００４３】
図３は本発明の上記実施例の板ばねの断面写真、図４はその板ばねの内部３層構造を示す断面図である。
【００４４】
上記のストレス表面焼入れ及び微細粒ショットピーニング処理後の板ばね（基材１）は、図４に示すように、表面から微細粒ピーニング層４、高周波焼入れ層３、母材部２の内部３層構造からなり、内部応力１０の残留圧縮応力はこの内部３層構造４、３、２の順に大きくなっている。
【００４５】
以上のような一実施の形態の製造方法により試作した板ばねの疲労強度、その他の諸特性について、以下に説明する。また、その諸特性を説明することにより、本発明の板ばね及びその製造方法の優れた効果が明らかになる。
【００４６】
図５は本発明の実施例の板ばねの残留応力測定図、図６はその硬度分布測定図、図７はその疲労限度図、図８はそのＳ−Ｎ線図、図９はその結晶粒顕微鏡写真、図１０は一般的な金属の結晶粒度に対する疲労限度特性図、図１１は本発明の実施例及び従来の板ばねのキャンバー（曲率）精度比較図、図１２は鋼の焼戻し温度に対する浸食量特性図である。
【００４７】
従来の熱処理では、ばね硬さの上昇とともに耐久性が上昇するが適正硬さを越えると、耐久性はピークを過ぎて低下する傾向を示すことが知られている。高周波加熱による焼入れでは、表面に発生する残留圧縮応力、急熱・急冷による微細結晶粒の効果で強度に関係する硬度と靭性が両立する。
【００４８】
ストレス表面焼入れの残留応力（残留圧縮応力）１１は、図５の例に示すように、従来のストレスピーニングの残留応力１００と比較すると、残留圧縮応力のピーク値で１．３倍、その深さは５倍程度になっている。また、疲労強度に有害な残留引張り応力（プラス側）は、ストレス表面焼入れの残留応力１１の場合少なくとも探さ４ｍｍの位置まで現れていない。
【００４９】
このストレス表面焼入れの残留応力１１を有する板ばね内部の強度に関係する硬度分布は、図６の例に示すように、最低部が深さ２．４ｍｍ付近のＨｖ３６０となる。したがって、この板ばねに繰返し曲げ応力が作用すると、図７のように最弱部は深さ２．４ｍｍ付近となり、この部を起点として亀裂が進展し破壊に至り得る。しかし、深い方向への亀裂進展は、応力が小さくなるため遅延される。一方、浅い方向への亀裂進展は、大きな残留圧縮応力により遅延されることから、疲労寿命が延長されるという優れた効果がある。
【００５０】
図８には、先に本出願人が開発したモデファイドオースフォーミング（略称、ＭＡＦ）工法によりＳＵＰ１０を用いて製造した板ばね（ＭＡＦ）、本発明の製造方法によりＳＵＰ１０より廉価なＳＵＰ１１を用いて製造した板ばね（ＴＰＸ）の疲労強度を比較したＳ−Ｎ線図を示す。これによると、本発明の製造方法によりＳＵＰ１１を用いて製造した板ばね（ＴＰＸ）でも、繰返し曲げ耐久回数１００万回以上の十分な疲労強度を有することが分る。
【００５１】
本発明による板ばね（ＴＰＸ）の内部結晶粒度は、図９（ａ）に示す母材部２のオーステナイト結晶粒度＃８に対し、（ｂ）に示す高周波焼入れ層３のオーステナイト結晶粒度＃１２．６と微細化される。表面研磨の平滑材、表面切欠き材及び表面腐食材からなる金属の結晶粒度による疲れ限度は、一般的に図１０のような特性を有することが知られている。したがって、本発明による板ばね（ＴＰＸ）は、表面近傍の高周波焼入れ層３では＃１２．６に微細化されているので、オーステナイト結晶粒度＃８程度である従来の焼入れ・焼き戻しによる板ばねに比べて倍近く疲れ限度が大きいことが分る。例えば、本発明による板ばね（ＴＰＸ）が腐食材であるという悪条件を想定した場合であっても、図１０の矢印に示すように、オーステナイト結晶粒度＃８程度である従来の焼入れ・焼き戻しによる平滑材の板ばねと同等程度の疲労強度を保持しているということができる。
【００５２】
また、本発明のストレス表面焼入れ（高周波焼入れ）による板ばね（ＴＰＸ）のキャンバー（曲率）精度は、図１１に示すように、高周波焼入れしない従来の焼入れ・焼き戻しによる板ばねに比べ、キャンバー（曲率）ばらつき範囲がほぼ２分の１に減少している。したがって、本発明による板ばね（ＴＰＸ）は、複数枚の板ばねを重ねた場合にキャンバー（曲率）ばらつきが小さいことから正確な応力分配が可能となり、疲労寿命のばらつきを防止することができるという優れた効果がある。
【００５３】
さらに、本発明のように表面部のみを高周波加熱で焼入れした場合は、焼戻し無し（不要）か、又は２００℃以下の低温焼戻しで使用可能なことから、図１２に示すように、従来のばねの焼戻し温度４００〜５００℃で得られる金属組織より酸化による浸食量が小さく、いわゆる錆び難く、耐腐食性が向上するという効果もある。
【産業上の利用可能性】
【００５４】
以上の発明によれば、板ばねは、従来と同様な熱処理で全体に靭性を与え、その後予め使用状態と同じ方向の荷重を加えながら引張応力が作用する側の表面部のみ高周波焼入れ（ストレス表面焼入れ）処理を追加した後、微細粒ショットピーニング（微細粒ピーニング）を施すという従来にない新規な製造方法により製造される。これにより、比較的安価なばね鋼を用い、表面焼入れ層に従来に比べ深く発生する十分大きい残留圧縮応力及び急熱・急冷による微細結晶粒の効果により硬度に関連する強度（疲労強度、降伏強度）と靭性が両立するとともに、キャンバー（曲率）などの形状精度及び耐食性を一層向上させるという従来にない優れた板ばね及びその製造方法を提供することができる。したがって、新規な板ばね及びその製造方法として、板ばねを従来に比べて薄く軽量化することができ、さらに高周波焼入れも比較的安価に可能であることも加え、経済性及び省資源化共向上することから一層良好に適用することができる。
【図面の簡単な説明】
【００５５】
【図１】本発明に係る一実施の形態の板ばねの製造工程を示す図である。
【図２】本発明に係る一実施の形態の板ばねの製造工程における高周波焼入れ（ストレス表面焼入れ）工法図である。
【図３】本発明の実施例の板ばねの断面写真である。
【図４】本発明の実施例の板ばねの内部３層構造を示す断面図である。
【図５】本発明の実施例の板ばねの残留応力測定図である。
【図６】本発明の実施例の板ばねの硬度分布測定図である。
【図７】本発明の実施例の板ばねの疲労限度図である。
【図８】本発明の実施例の板ばねのＳ−Ｎ線図である。
【図９】本発明の実施例の板ばねの結晶粒顕微鏡写真である。
【図１０】一般的な金属の結晶粒度に対する疲労限度特性図である。
【図１１】本発明の実施例及び従来の板ばねのキャンバー（曲率）精度比較図である。
【図１２】鋼の焼戻し温度に対する浸食量特性図である。
【符号の説明】
【００５６】
１      板ばね
２      母材部
３      高周波焼入れ層
４      微細粒ピーニング層
１０    残留圧縮応力
１１    ストレス表面焼入れ残留圧縮応力
１２    微細粒ピーニング残留圧縮応力
２０    硬度
３０    振幅応力疲労限
４０    平均応力
５０    振幅応力
１００  ストレスピーニング残留応力
Ｂ      ベース
Ｃ      水冷手段
Ｆ      荷重
Ｈ      高周波加熱手段
【図１】
2006071082.tif 000003
【図２】
2006071082.tif 000004
【図３】
2006071082.tif 000005
【図４】
2006071082.tif 000006
【図５】
2006071082.tif 000007
【図６】
2006071082.tif 000008
【図７】
2006071082.tif 000009
【図８】
2006071082.tif 000010
【図９】
2006071082.tif 000011
【図１０】
2006071082.tif 000012
【図１１】
2006071082.tif 000013
【図１２】
2006071082.tif 000014